Brevet FR3042511A1 (20170421)
REVENDICATIONS1. Tissu comprenant des fils de carbone, ayant une masse notamment surfacique dans la me 2'!nt de 4!.- 2 à 100 g/m2. 7_ri ce qu'il dans la gamme r2 2 caracir,'1- comprend des fibreu eiscontrb,'les. leuÏt. non\n<CLM>\1\tTiuuui la -1:ation 10 discontinue e A 7éur du ,t_ssu.\n<CLM>\1\tTsu lu-vendic>tinn ce qu'il eE-,\n<CLM>\1\tTi 3- I selop lication 3, uctérisé en ce la lient à une uccu allant de 50 - p face, R iFT1H; nt di'une gamme allant ie 6u à 140 15 /cri-IL/par face, les in pu vant être r seuie des faces du tissu ou ù paitd de ses deux faces.\n<CLM>\1\tTissu selon l'une quelconque des revendicabons 1 à 4, caractéris ri ce :issu est constitué de fils de chaire et de fils de 1.-Tiune, les cscontinues étant issues des fils de chaine et/ou clt.s,s fi 1:3-F3, mt'?... 20\n<CLM>\1\tIssu selon l'une quelconque des revendications 1 y a cti::-.-''.!riSé en que des s discontinues sont présentes er Irface et s. du tissu émargent de la surface du tissu férant u tau tissu.\n<CLM>\1\tTissu selon ftcvc Loaconque des reg -2.- :ationEI 6, caractéris en ce 25 le tissu compose d'au moins 90°A n ma pire exclusivement constitué, de fils de carbon,\n<CLM>\1\tTissu selon l'une quelco des revendicl'ions 1 à 7, caractérisé en ce que les fils de carbone ....nt nenni :es fils de carbone haute .rÉtt autti ltt, ied ie T haut module (HM) et les fils de :30 MOdile nbarrnédiaire s discontinués s'étendant à partir fils cons:v:uth du tISSU dor s ont issues E1--, s'eteriant élement à j.71reCIJOI du fi dont es sont is ce qu'au une p 51 3042511 T,rnn.,;! eiconque des revendications 1 à 8, caractérisé en ce que k carbone sont parmi les fils de 1 à 48K, notamment de 3\n<CLM>\1\t:. 10.Tissu se;un l'une quelconque des revendications 1 à caractérisé en ce que le titre des est compris dals une arrime allant de 100 à 3200 Tex, 10-.Lamrnnt. une gamme ,J ft de à: 1600 Tex, 1 1.Tissu uel :res rever lIceon- à 10, carrai ..n ce une armure iatté ou in, depréfé r!rnure 12-Tissu -,2:vendicaic,ns ii, ra cequeletunft: nr,e1,''rvE2e-tu r garn à 8 %, de I.Dré t de 0 a 1 13.T1 vendic-.3tions ..-éseni.e une réene_.,,AH.'..-,, - rfacique r:iesL 15 ou égak. caractér, lans le pian du 14.1iss, .>r.1(.-.)n l'une nnelcon4u- revendkuu',... 13, cara,...n., sé en ce qu'il ,,,:4-.ésentl !sis mesurée dans le plan traru ese au plan du tissu et e quatre plis super _ ;és même 1-'-ferieure 20 1 5.Tissu elon l'une quelcoi vendications 1 à 14, cara "risé en ce qL présente une iisseur moyenne mesurée 1S0508,1 nféri,::::-,ure ou 400 pm, notammE,-,nt à 350 pm, Ue préférencE une gamme allant 300 pm. 16.C1 de diffusion pou combustible, caracten,;ee c,,-'; qu'elle 25 ,e au moins ',..1 dl selon l'une que,_ des revendicat 1 à 15, ledit tissu comprenant, au me rf ; n revetement hydrophot, 1 7.Couche de diffusion selon I ication 16, caractArisée er re nue le revêtement hydrophco comprend moins ant hydr hobe 30 e,,._,Déthylène e: jlène opyll-e fluoré. esInn^ norme ,u égale 52 3 0 4 2 5 1 1 sion selon qUelconque des revendicabcnr; 16 à 17, caracter°7 des nanof que le r .-nnt comprend en outre e. 1.'.!che de diffusion selon la revendication 18, caractérisée en ce que les carbone sont d F. di.ffusion selon concu_Hles''''C.E>Ve:rgrii,:::ations 18 à 19, caca n ce c ,r con-prende 10 à 30 % poids,: % d'au n(.7.,ins un agent hydrophobe _..i. àe 73 à .90 fif-- poids, de 0 ce de 75 80 % en 10 poids de nanofibresC"..t..s % ' Cii-v' .:- 1-apport au poids tot.,::5 revêtcP''..:-Tn '7)uche ' caractér re, ;ion selon ru.ne loue des re hydrophobe ce que le r\n<CLM>\1\tde "0 à 90%, en poids par à 120%, notamf,,,,, 15 rapp PC J tissu avant traiter-ert, 2 2.Coucnc dc:! diffusion selon l'une quelconque des revendications 16 à 21, caractérisée en ie la le diffusion comprend en outre au nichIs une co. r(Tor)orcu.ï: , 5.Louche de dirrusbn sek.)n -Ication 2, :aractéris F:11 CC JITTle le diamètrCPC:S pores dite o :he micropor&ise est comphs dan nmme, anr. de 0,01 à 10 pm, de vu .,,neà dans une gan-ii-ne allant 24, 1 à Coi..che dL .liffusion selon 22 ou 23_ caractérisée en ce que ,a cache micr:-:,pc, c de )ne et au moins 25 ur Iror ^be -r .(lène et l'éthylène propylène fl ..uole. 25.Couche diffusion selon ' r-r:.:.andication 24, dans microporeuse comprend en (..q..11:Te des nenofibres de ci,,rbone. 26.Couc L r. .elc ico re.vEE: 22 à 25, caractrisée de c L rsée sur le ti5.:,7 :C.7 7t: un rev&---ient hydrophobe est nctàmrnent comprise entre 1 et 3 de pr en entre 2,3 et 2,7 2 53 3042511 -Procédé de irkztion ,. tissu selon Vune quelconque des revendications 1 à 15, caractérisé en ce (Ju comprend au moins les étapes suivantes : disposer d'au moins un ssu comprenant des fils de carbone et ayant une masse i dans a gamme aller à 10( notamr1nrri: ,me allant de 60 c 80 ledit tissu à partir d'au moins s grandes faces. 10 28.Proc.- selon la revendication 27, irisé e cei tissu a un facteur d'ouverture, avant l'alauffietage, dans de 0 à 5%, notamment: dans la gamme ntéle 0 à 29.Po selc la rever on 27 ou 2i hctage est effectuée )énétrn 15 lie ou par pénétra rn oins u- en ce que it o u moins une fi ie. selon l'une quulccd,,- er que l'aiguilletage est tissu sÉnultanément ou séquer 31.Proc: selon h 20 en que l'aigu d'au rri,:)ins une les revendications 27 à 29, caractérisé à partir des (jeux grandes faces du liement. K.,vendication. 27 à 30, caractérisé é de énanière horuDgène sur l'ensemble 32.Pro, selon l'une q r les rever :ations 27 à 31, caractérisé en cd en:;t réalisé avec u densité d'ir art comprise dans ut nrne allant T à 650 impacts/cm2 pa à 140 impacts/cm2 par fao -couche de diffusion scion e quelcen,4e. à 21 c(:)rnprenant au moins les étapes suivàrtes : d'au moins un tissu défini selon l'une quelconque. des r e FI d tr n i. à 1'5 SusceptilDic,. '"(UÈ(.( ri selon le 25 ur n.i-roceüt. des r)dk-e, 30 cp nque des 7 à 32» zer cl'une conip hydrophebE7., liquid- n revi_``_1' 54 3042511 - c. r liquide sur ledit tissu, - Mailer theimiquerderit edit tissu sur lequel ladite composition est déposée. ...--.,.Procédé selon la revendication 33, .sé en ce que la composition liquide pour revêterre.nt hobe comprend au moins un agent hydi l'éthy _ Dtammer p le tétrafluoroét propylène L17 et lon la re :ation 34, cara n c lue la co . dprenc! C ,-,d're au moins u1 dispei-sant, des nanohuies u 10 rbone et aui mo que l'eau, ' le propano!, éthylène gly » L ges. 36.Procédé selor havendicatihn 3- . actért; sant est choisi par s surfacUncs non ionique:; ,,onidues -e le 1^(1, le nafion, le Brij' 15 37.Proci .lon l'une quelcorqu les reverIclic,,c.r.p., 2.3 à 36, cari .risé en cd le dépôt de la r.e. par impre Dn coeur.\n<CLM>\1\tProcédé l'une quelconque des reveuJcations 33 à curactérisé en ce qu'ii comprend en outre et post' - ?urement de 20 traitement thermique, au moins les étapes sucessives suivi rilen^ d'au moins une compositior fin pour ....der une r au moins une grande face du tissu obtenu après l'étape derail 25 - traiter thermiquement 39.Procédé reverduljon cn'rtrisé en ce c7!'7.e composlUo,. )ur former Lci(:, rrjoroporeuse ,,.-:-ornprendlu noir de cui'bon et au moins ,,ntt7.phobe notamment choisi pi .- -a E - ifluoroéthylène et . propylène fluoré. 30 ).P 7 selon la reve:ndiceon 39, c en ce que composition liquj,21(::, pour tc:: nerine couche microporeuse :c 1 en 55 3042511 outre ur viscosifiant' au mcà-15 -'.ant et des nanof, carbone. 41.Procédé sOn la ravuul(:ation 40, carac,A7, en ce ce visco.9Iflant ut ch .-Jaïi-v; la ri'..;:-thylcellulose, L carboxyméthyloeue et iylcellulose. 42.Pile 'prenant au moins une couche à 7ure - ' - ions 16 à\n<CLM>\1\tucle couche de diffusion, notammei-ii pour une plie à 10 combusdUe. I .'une des revendicaions 1 à 1.- a